(57)【要約】【課題】密閉容器となるシェル溶接時に、密閉容器内部が高温となるのを抑制する流体機械およびその製造方法を提供すること。【解決手段】筒状の胴シェル１と、高温に対して耐性の高くない合成樹脂部を有するモータの電線の絶縁部材を取りつけた上蓋シェル２を溶接するとき、溶融金属部２０に溶接進行方向１４に流れる作用力を与えることにより、ビード部１３の表面が盛り上がらず凹み形状とでき、ビード部１３に与えられる熱量を低減できるため、モータの絶縁部材が損傷することがない。【選択図】図２
2005349404.tif 000002
【特許請求の範囲】
【請求項１】
密閉容器内に流体搬送機構とこれを駆動する電動機とを収納し、前記密閉容器は筒状の胴シェルと前記胴シェルの両端部を閉塞密閉する蓋シェルとからなる流体機械の製造方法であって、前記胴シェルと蓋シェルとの溶接の際、溶接部の溶融金属に溶接進行方向の作用力を与えながら溶接を行う流体機械の製造方法。
【請求項２】
作用力は、溶融金属に吹付けられたガスにより与えられる請求項１記載の流体機械の製造方法。
【請求項３】
作用力は、溶融金属に作用する重力により与えられる請求項１記載の流体機械の製造方法。
【請求項４】
胴シェルの軸心を水平もしくは傾斜させ保持するとともに軸中心に回転させながら前記胴シェルと蓋シェルとの溶接を行う請求項１〜３記載の流体機械の製造方法。
【請求項５】
流体搬送機構から吐出された密閉容器内の作動流体が超臨界状態である請求項１〜４記載の製造方法により製造された流体機械。
【請求項６】
流体搬送機構で搬送される作動流体が二酸化炭素である請求項１〜５記載の製造方法により製造された流体機械。
【請求項７】
密閉容器内部に制御回路を内蔵している請求項５〜６記載の流体機械。
【請求項８】
密閉容器内に流体搬送機構とこれを駆動する電動機とを収納し、前記密閉容器は筒状の胴シェルと前記胴シェルの両端部に溶接され閉塞密閉する蓋シェルからなり、前記胴シェルと蓋シェルとの溶接部のビード形成方向に直角な断面は、前記断面の自由表面側の辺が前記断面の内側に概ね凹である流体機械。
【請求項９】
溶接部は、隅肉溶接である請求項８記載の流体機械。
【発明の詳細な説明】
【技術分野】
【０００１】
本発明はヒートポンプサイクル応用機器などに使用される圧縮機、ポンプ、膨張機等の流体機械であって、特に作動流体（または作動媒体）に二酸化炭素等を用いるような密閉容器内部が特に高圧となる流体機械の製造方法に関するものである。
【背景技術】
【０００２】
近年、環境保護の観点からアンモニアや二酸化炭素などの自然冷媒が見直され始めており、中でも二酸化炭素冷媒は毒性も低く可燃性もないため極めて扱いやすい冷媒として注目されており、ヒートポンプ式給湯機などへの応用が進みつつある。しかしながら二酸化炭素冷媒を使用した冷凍サイクルなどのような従来のフロン系冷媒を用いた場合より高い作動圧力を要求される用途の密閉型圧縮機では、密閉容器内の圧力が高圧となる為、耐圧性を確保する必要から密閉容器シェルの厚みを大きく、且つ溶接部を強固に溶接しなければならない。
【０００３】
その溶接の様子を図５及び６を用いて説明する。図５（ａ）は、従来の流体機械である密閉型圧縮機における密閉容器の溶接の様子を示したものである。また、図５（ｂ）その上方（図５（ａ）中の矢印Ａ方向）からみた矢視図である。
【０００４】
上蓋シェル２を勘合し密着された胴シェル１は、回転盤７に設置された固定治具６に固定されており、胴シェル１と上蓋シェル２の勘合部付近の円周を隅肉溶接される。また、上蓋シェルには電流導入用の密封端子３と吐出管４が取付けられており、これらを溶接時のスパッタなどから保護するために溶接カバー８を被せている。通常、これら胴シェル１と上蓋シェル２の溶接にはＭＩＧ溶接またはＭＡＧ溶接などが用いられ、円周の溶接に際し、溶接トーチ１１は図のように溶接部にその先端を向けた姿勢で固定され、胴シェル１が固定治具６をとともに回転盤７上を図５（ｂ）の矢印Ｂ方向に回転する。したがって、溶接トーチ１１を溶接方向となる前方（矢印１４の方向）に動かすことなく、胴シェル１の回転によって連続的に溶接が行なわれる。溶接トーチ１１の先端部に供給される溶接材１２は、アークにより溶融金属部２０を形成し、その溶融金属部２０が凝固し溶接金属部（以下ビード部とよぶ）１３が円周上に連続的に形成される。このように胴シェル１と上蓋シェル２が全周に渡って密封して円周溶接されていた。
【０００５】
しかしながら、このビード部１３の溶接部が設計圧力に耐えるために、所定の溶込み深さｄ（ｄ≦ｄ１）およびのど厚Ｌ（Ｌ≦Ｌ１）を確保する必要があり、胴シェル１及び上蓋シェル２の板厚が厚い場合、溶接条件を強く（即ち、溶接パワーを大きく、時間を長く）しなければならなかった。そのため、必然的に溶接部に供給される熱量が大きくなり、溶接の際の入熱により電動機の固定子の巻線や絶縁部材の焼損や、胴シェルの熱変形による電動機のエアギャップ不良などの不具合が生じていた。
【０００６】
このような不具合を解消する為、例えば胴シェルを電動機や圧縮機構を固定する内筒と、耐圧性の高い外筒とからなる二重構造としたものが提案されている（例えば、特許文献１参照）。
【特許文献１】特開２００１−１１５９６６号公報
【発明の開示】
【発明が解決しようとする課題】
【０００７】
しかしながら、上記構成によれば、溶接条件を強くし強固に溶接しても、二重構造のため電動機への熱影響を抑えられるので、電動機の固定子の焼損や、外筒の熱変形による電
動機のエアギャップの狂いが生じることを防止できるが、構造および製造方法が複雑で、部材および生産工数も増える為、生産性に課題を有していた。
【０００８】
また、従来の構成では、次に説明するような課題も有していた。図６は、図５のビード部１３の形成方向に直角な断面（胴シェルの軸方向）である。隅肉溶接のビード部１３の断面は、溶接材１２が母材の胴シェル１および上蓋シェル２とともに溶融したのち凝固して形成される。図の斜線部は溶接盛り金属部１３ａと溶け込み部１３ｂを示しており、上記の従来の溶接方法では、ビード部１３の自由表面側の形状は、凝固時の表面張力などの影響から隅肉溶接の三角領域１６（図６（ａ）参照）の斜辺より外側に盛り上がる形状となり、ビード部１３と胴シェル１との境界部１５ａや、上蓋シェル２との境界部１５ｂに、水分などが溜まりやすい形状であった。そのため、その部分から腐食する可能性が高く、信頼性向上の課題となっていた。
【０００９】
また、設計条件からその溶接条件の下限において、図６（ｂ）のように、所定の溶込み深さｄ（ｄ≦ｄ２≦ｄ１）およびのど厚Ｌ（Ｌ≦Ｌ２≦Ｌ１）が確保できる場合では、溶接部の熱量は幾分抑えられるが、溶接金属凝固時の表面張力によりビード部１３が被らない開先部１７が残るため、その境界部に水分などが溜まり腐食する可能性が高く、信頼性向上の課題となっていた。
【００１０】
本発明は、前記従来の課題を解決するもので、電動機の固定子の巻線や絶縁部材を熱損傷から保護しつつ、高圧力に耐え、腐食などを防止できる信頼性の高い密閉容器を有する流体機械及びその製造方法を提供することを目的としている。
【課題を解決するための手段】
【００１１】
前記従来の課題を解決するために、本発明の流体機械の製造方法は、前記胴シェルと蓋シェルとの溶接の際、溶接部の溶融金属に溶接進行方向の作用力を与えながら溶接するものである。
【００１２】
これによって、溶接部の溶融金属が溶接進行方向に流れるため、凝固した溶接部が過剰に盛り上ることがないので、溶接部に与える熱量が抑制され、密閉容器内部が高温となることを防止でき、電動機固定子の電線被覆や絶縁部材などの熱に弱い部品を損傷することなく、板厚の大きなシェルどうしを強固に溶接することが可能となる。
【００１３】
また、本発明の流体機械は、溶接部のビード形成方向に直角な断面の自由表面側の辺が内側に概ね凹に形成されたものである。
【００１４】
これによって、ビード表面（自由表面）のシェルとの境界部がなだらかに形成され、その境界部に腐食の原因となる水分などが溜まりにくくすることができる。
【発明の効果】
【００１５】
本発明の流体機械及びその製造方法は、流体機械の密閉容器を構成するシェルの溶接時に、密閉容器内部の温度が内部の部品にとって危険な値まで上昇することを抑制することができる。
【００１６】
また、本発明の流体機械は、その密閉容器の溶接部のビード表面とシェルの境界部に水などが溜まりにくく腐食を抑制することができる。
【発明を実施するための最良の形態】
【００１７】
本願第１の発明は、密閉容器内に流体搬送機構とこれを駆動する電動機とを収納し、前記密閉容器は筒状の胴シェルと前記胴シェルの両端部を閉塞密閉する蓋シェルとからなる
流体機械の製造方法であって、前記胴シェルと蓋シェルとの溶接の際、溶接部の溶融金属に溶接進行方向の作用力を与えながら溶接を行うことにより、溶接部の溶融金属が溶接進行方向に流れ、溶接部が過剰に盛り上らず、溶接部に与える熱量が抑制されるため、密閉容器内部温度が内部の部品にとって危険な値になるまで上昇することを防止することができる。
【００１８】
第２の発明は、特に第１の発明の作用力として、溶融金属にガスを吹付け溶接進行方向に流れるように作用力を与えることにより、溶融金属が溶接進行方向に流れ、ビード部が盛り上らず溶接時の熱量が抑制されるとともに、吹付けるガスによる冷却効果により、密閉容器内部温度が内部の部品にとって危険な値になるまで上昇することを防止することができる。
【００１９】
第３の発明は、特に第１の発明の作用力として、溶融金属に作用する重力の分力を溶接進行方向の作用力として与えることにより、容易な装置構成で、溶融金属が溶接進行方向に流れ、ビード部が盛り上らずに与える熱量が抑制されるため、密閉容器内部温度が内部の部品にとって危険な値になるまで上昇することを防止することができる。
【００２０】
第４の発明は、特に胴シェルと蓋シェルとの溶接の際、胴シェルの軸心を水平もしくは傾斜させ保持しながら軸中心に回転させることで、溶接トーチ側をほとんど移動させずに効率よく連続的に溶接でき、また溶接金属の自重による作用力により溶融金属が溶接進行方向に流れ、ビード部が盛り上らずに与える熱量が抑制されるため、密閉容器内部温度が内部の部品にとって危険な値になるまで上昇することを防止することができる。
【００２１】
第５の発明は、特に第１から４の発明で密閉容器内部で超臨界状態となる作動流体を用いる場合であり、作動流体が超臨界状態では密閉容器内部が高圧になるので特に耐圧性能の高い密閉容器が要求されるが、本発明により内部の部品を損傷することなく高耐圧の密閉容器を提供することができる。
【００２２】
第６の発明は、特に第１から５の発明で密閉容器内部の作動流体が二酸化炭素である場合であり、この場合、運転時または高温での停止時に密閉容器内部が高圧になるので特に耐圧性能の高い密閉容器が要求されるが、本発明により内部の部品を損傷することなく高耐圧の密閉容器を提供することができる。
【００２３】
第７の発明は、特に第１から６の発明で密閉容器内部に制御回路を内蔵しているものであり、高温に弱い半導体を含んだ制御回路が、溶接時の熱により破壊されることを防止できる。
【００２４】
第８の発明は、密閉容器内に流体搬送機構とこれを駆動する電動機とを収納し、前記密閉容器は筒状の胴シェルと前記胴シェルの両端部に溶接され閉塞密閉する蓋シェルからなり、前記胴シェルと蓋シェルとの溶接部のビード形成方向に直角な断面は、前記断面の自由表面側の辺が前記断面の内側に概ね凹であるため、溶接の境界部がなだらかになり、その境界部に湿気などによる水分が溜まりにくく腐食を防止できる。
【００２５】
第９の発明は、特に第５の発明で溶接部の形態が隅肉溶接の場合であり、ビード部の盛り上がりを抑制できやすく、溶接の境界部がなだらかになり、その境界部に湿気などによる水分が溜まりにくく腐食を防止できる。
【００２６】
以下本発明の実施の形態について、図面を参照しながら説明する。なお、以下に記載する実施の形態により本発明が限定されるものではない。
【００２７】
また、図５および図６で説明した従来例と同一機能部品については、同一番号を使用し、同一の構成および作用の説明は省略する。
【００２８】
（実施の形態１）
図１（ａ）、（ｂ）は本発明第１の実施の形態における流体機械の製造方法を示す図であり、図２は（ａ）、（ｂ）は溶接部の断面を示したものである。
【００２９】
ここでは、二酸化炭素を作動流体とした冷凍サイクル用の密閉型圧縮機を例に、その胴シェルと蓋シェルとの溶接方法を説明する。尚、図１（ｂ）は、同図（ａ）の矢印Ａ方向の矢視図である。胴シェル１は、内部に電動機や二酸化炭素冷媒を圧縮する為の圧縮機構が既に取りつけられ後、密封端子１３および吐出管１２が密封して設置された上蓋シェル２を、胴シェル１の上側端部３０に密着嵌合された状態で、回転盤７に設置された固定治具６に固定される。この状態で、胴シェル１の上方端面３０と上蓋シェル２の全周を隅肉溶接される。この溶接に際し、溶接トーチ１１およびはアシストガス供給装置２１は、図のように各々の先端を溶接箇所に向けた姿勢で固定され、溶接トーチ１１の先端からは溶接材１２およびのアークガス（例えば、アルゴン、ヘリウム、炭酸ガスなど）が供給され、アシストガス供給装置２１の先端からはアシストガス２２（例えば、アルゴン、ヘリウム、窒素、炭酸ガスなど）が吹き出し供給される。
【００３０】
溶接が開始されると胴シェル１は回転盤７により回転し始め、溶接トーチ１１の先端で発生したアークにより、溶接材１２を溶融し溶接箇所に滴下するとともに、アークの先端部に位置する胴シェル１と上蓋シェル２の隅肉溶接する箇所を溶融し、溶融金属部２０が形成される。その溶融金属部２０に溶接進行方向（図１中の矢印１４の方向）に沿ってアシストガス２２をアシストガス供給装置２１により吹付けると、溶融金属部２０の上層部はその方向に力を受け流れるため、溶融金属部２０の自由表面はほとんど盛り上がることなく凝固し、ほとんど盛り上がりのない溶接金属部（ビード部）１３が形成される。したがって、従来よりビート部１３の盛り上りの量が少なく、溶接部に供給される熱量もすくないため、電動機の固定子の巻線や絶縁部材の焼損や、胴シェルの熱変形による電動機のエアギャップ不良などを防止することができる。
【００３１】
図２に、そのビード部１３の軸方向断面を示す。上記方法によれば、ビード部１３の溶断面においては、設計圧力に耐え得る所定の溶込み深さｄ（ｄ≦ｄ３）およびのど厚Ｌ（Ｌ≦Ｌ３）が確保されるとともに、ビード部１３の表面２４の形状が、盛り上がらずに内側に凹んだ断面形状とすることができる。したがって、胴シェル１および上蓋シェル２との境界部１５ａ、１５ｂもなだらかで水分が溜まりにくい形状にできるため、腐食などの発生を防止できる。
【００３２】
このようにして、連続的に全周にわたって、溶融金属部２０にアシストガス２２を吹付けることで、溶接部に与える熱量が少なくても、ビード部の強度を確保できるため、電動機の固定子の巻線や絶縁部材を熱損傷から保護しつつ、高圧力に耐え、腐食などを防止できる信頼性の高い密閉容器を有する流体機械及びその製造方法を提供することができる。
【００３３】
また、上記方法によれは、従来同等に溶接条件が強くても溶接時に溶融する溶接材１２の量が少なく、溶接時間が短くできる。したがって、生産性向上を実現できる。
【００３４】
尚、アシストガス２２に冷却作用を持たせることで、ビード部１３の熱を早く散逸させ、電動機の固定子の巻線や絶縁部材を熱損傷から保護できることは、言うまでもない。
【００３５】
尚、アシストガスの温度、および吹きつけ量や速度は、条件に応じて設定することでビード部の表面２４を所望の形状にすることが可能であることは言うまでもない。
【００３６】
尚、アシストガスには、上記例にこだわらず不活性ガス、不燃性ガスを使用しても良いことはいうまでもない。
【００３７】
（実施の形態２）
図３（ａ）、（ｂ）は本発明第１の実施の形態における流体機械の製造方法を示す図であり、図４は（ａ）、（ｂ）、（ｃ）は溶接部の断面を示したものである。
【００３８】
図３において、図１と異なるのは溶融金属部２０に作用する溶接進行方向の力として、溶融金属部２０に働く重力３１の周方向分力３２を用いた点である。その溶融金属部２０の重力３１を利用する為に、胴シェル１と上蓋シェル２の溶接姿勢、及び溶接トーチ１１の溶接姿勢と位置を考慮しており、そのため、回転盤７に設置された固定治具６は、傾斜可能（図６（ａ）の角度α）となっている。本形態を用いる事で、簡便な装置で上記実施の形態１と同様の効果を得る事ができる。
【００３９】
図３を用いて本実施の形態の溶接方法を説明する。尚、図３（ｂ）は、同図（ａ）の矢印Ａ方向の矢視図である。上蓋シェル２を勘合された胴シェル１は、固定治具６に軸方向に回転可能に固定されており、その軸を水平より角度αだけ傾斜させてある。これにより、その胴シェル１の軸と直角である胴シェル１の端面３０は、角度αだけ傾斜することになる。その端面３０と上蓋シェル２の全周が隅肉溶接される。
【００４０】
一方、溶接トーチ１１は、その円周面３０の頂部から角度βの位置に固定されて、溶接が開始されると胴シェル１は回転盤７により矢印Ｂの方向に回転し始め、溶接トーチ１１の先端で発生したアークにより、溶接材１２を溶融し溶接箇所に滴下するとともに、アークの先端部に位置する胴シェル１と上蓋シェル２の隅肉溶接する箇所を溶融し、溶融金属部２０が形成される。溶融金属部２０の溶融金属は、胴シェルの回転と共に溶接後方に移動しながら凝固しビード部１３が形成され、胴シェル１と上蓋シェル２が溶接される。
【００４１】
この溶融金属部２０には、自重による重力３１が働くが、溶接金属部２０が形成された胴シェルの端面３０が傾斜している為、重力３１は、周方向分力３２と軸方向分力３３、径方向分力３４に分解できる。この周方向分力３２により、溶融金属２０は周方向すなわち溶接進行方向に流れることになる。
【００４２】
したがって、溶融金属部２０の上層部はその方向に力を受け流れるため、溶融金属部２０の自由表面はほとんど盛り上がることなく凝固し、ほとんど盛り上がりのない溶接金属部（ビード部）１３が形成される。したがって、従来の方法よりビート部１３の量が少なく、供給される熱量も少ないため、電動機の固定子の巻線や絶縁部材の焼損や、胴シェルの熱変形による電動機のエアギャップ不良などを防止することができる。
【００４３】
図４（ａ）に、そのビード部１３の断面を示す。尚、図は、胴シェル１の溶接時と同じ傾斜角度αだけ傾斜させてある。上記方法によれば、ビード部１３の溶接部断面において、設計圧力に耐え得る所定の溶込み深さｄ（ｄ≦ｄ４）およびのど厚Ｌ（Ｌ≦Ｌ４）を確保するとともに、ビード部１３の表面形状２４が、盛り上がらずに内側に凹んだ断面形状を形成することができる。また、胴シェル１および上蓋シェル２との境界部１５ａ、１５ｂもなだらかで水分が溜まりにくい形状にできるため、腐食などの発生を防止できる。
【００４４】
また、上蓋シェル２が胴シェル１の外側に勘合された場合も、上記同様に溶接を行なう事で同様の効果を得ることができる。そのビード部１３の断面を、図４（ｂ）に示す。
【００４５】
さらに、胴シェル１と上蓋シェル２が突き合わせ溶接される場合も、上記同様に溶接を
行なう事で同様の効果を得ることができる。そのビード部１３の断面を、図４（ｃ）に示す。
【００４６】
尚、図３では傾斜角度αが０に近いほど、角度βが９０°に近いほど周方向の分力が大きくなり、流れる力も大きくなるので、これらの角度を適当に設定する事で、ビード部１３の凹み形状を制御する事ができ、最適の効果を得る事ができる事は言うまでも無い。
【００４７】
以上の実施の形態は、二酸化炭素冷媒圧縮機のように高耐圧の密閉容器を必要とする場合について説明したが、通常のフロン系冷媒を使用した密閉型圧縮機であっても、駆動回路や制御回路を密閉容器内に収納した密閉型電動圧縮機において、高温に弱い半導体部品を含む制御回路を溶接による熱影響を受けやすい場所に配置せざるを得ない場合などは、本発明を適用することにより半導体を破壊することなく密閉容器溶接を行なうことができる。
【産業上の利用可能性】
【００４８】
以上のように、本発明にかかる密閉形流体機械およびその製造方法は、密閉容器内部の温度を抑制しながら溶接を行うことが可能となるので、二酸化炭素冷媒圧縮機のような耐圧性の高い密閉容器を必要とする密閉型電動圧縮機の製造ばかりではなく、高温に弱い半導体部品を含む電子回路を内蔵した流体機械およびその製造等の用途にも適用できる。
【図面の簡単な説明】
【００４９】
【図１】（ａ）本発明第１の実施形態における流体機械の製造方法を示す図（ｂ）同Ａ方向矢視図
【図２】本発明第１の実施形態におけるビード部の軸方向断面図
【図３】（ａ）本発明第２の実施形態における流体機械の製造方法を示す図（ｂ）同Ａ方向矢視図
【図４】（ａ）本発明第２の実施形態におけるビード部の軸方向断面図（ｂ）同上蓋シェルが胴シェルの外側に勘合された場合のビード部の軸方向断面図（ｃ）同胴シェルと上蓋シェルが突き合わせ溶接される場合のビード部の軸方向断面図
【図５】（ａ）従来の流体機械の製造方法を示す図（ｂ）同Ａ方向矢視図
【図６】（ａ）従来のビード部の軸方向断面図（ｂ）同溶接条件の下限におけるビード部の軸方向断面図
【符号の説明】
【００５０】
１      胴シェル
２      上蓋シェル
３      密封端子
４      吐出管
５      固定治具
７      回転盤
１１    溶接トーチ
１２    溶接材
１３    ビード部
１３ａ  溶接盛り金属部
１３ｂ  溶け込み部
１４    溶接進行方向
１５ａ，１５ｂ  境界部
２０    溶融金属部
２１    アシストガス供給装置
２２    アシストガス
３０    胴シェルの端面
３１    重力
３２    重力による周方向分力
【図１】
2005349404.tif 000003
【図２】
2005349404.tif 000004
【図３】
2005349404.tif 000005
【図４】
2005349404.tif 000006
【図５】
2005349404.tif 000007
【図６】
2005349404.tif 000008